【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
ａ）分散性を有し、ポリエーテル側鎖を有する分岐鎖コームポリマーを少なくとも含有する化合物、ナフタレンスルホネート−ホルムアルデヒド縮合物（「ＢＮＳ」）及びメラミンスルホネート−ホルムアルデヒド縮合物（「ＭＳＦ」）からなる一連の化合物から選択される、少なくとも１つの成分と、
ｂ）下記：
（Ｉ）芳香族又は複素環式芳香族のサブユニットを有する少なくとも１つの構造単位及び少なくとも１つのポリエーテル側鎖、並びに
（ＩＩ）芳香族又は複素環式芳香族のサブユニットを有する少なくとも１つのリン酸化構造単位、並びに
（ＩＩＩ）芳香族又は複素環式芳香族のサブユニットを有する少なくとも１つの構造単位
を含有する重縮合物と
を含有し、
構造単位（ＩＩ）及び構造単位（ＩＩＩ）は、構造単位（ＩＩ）のＯＰ（ＯＨ）2基が構造単位（ＩＩＩ）のＨと置き換わっている点においてのみ異なっており、構造単位（ＩＩＩ）は構造単位（Ｉ）と同じではない
配合物。
【請求項２】
成分ａ）がポリカルボン酸エーテルａ1）、ポリカルボン酸エステルａ2）、非荷電コポリマーａ3）又はこれらの混合物であることを特徴とする、請求項１記載の配合物。
【請求項３】
成分ａ）が、
１）少なくとも１つのオレフィン性不飽和モノカルボン酸コモノマー又はそのエステル若しくは塩、並びに／又はオレフィン性不飽和スルホン酸コモノマー又はその塩と、
２）一般式（Ｉ）：
【化１】
2013503926.tif 000001
〔式中、Ｒ1は、下記：
【化２】
2013503926.tif 000002
を表し、
Ｒ2は、Ｈ又は１〜５個のＣ原子を有する脂肪族炭化水素基を表し、Ｒ3は、非置換又は置換されたアリール基、好ましくはフェニルであり、Ｒ4は、Ｈ又は１〜２０個のＣ原子を有する脂肪族炭化水素基、５〜８個のＣ原子を有する脂環式炭化水素基、６〜１４個のＣ原子を有する置換アリール基若しくは下記：
【化３】
2013503926.tif 000003
の一連の代表例であり、
ここで、Ｒ5及びＲ7は、それぞれ、アルキル、アリール、アラルキル又はアルカリール基を表し、
Ｒ6は、アルキリデン、アリーリデン、アラルキリデン又はアルカリーリデン基を表し、
ｐは、０、１、２、３又は４であり、
ｍ、ｎは、互いに独立して、２、３、４又は５を示し、
ｘ及びｙは、互いに独立して、整数≦３５０を示し、そして
ｚは、０〜２００である〕
の少なくとも１つのコモノマーと
からなるコポリマーａ1）であり、
（Ｉ）コポリマーａ1）において、成分１）及び２）を表すコモノマー単位が、それぞれの場合において、内部分子の差を有さず、並びに／又は（ＩＩ）コポリマーａ1）が、成分１）及び２）のポリマー混合物を表し、この場合、コモノマー単位が、基Ｒ1及び／若しくはＲ2及び／若しくはＲ3及び／若しくはＲ4及び／若しくはＲ5及び／若しくはＲ6及び／若しくはＲ7及び／若しくはｍ及び／若しくはｎ及び／若しくはｘ及び／若しくはｙ及び／若しくはｚに関して内部分子の差を有し、考察される差が、特に組成及び側鎖の長さに関する
ことを特徴とする、請求項１又は２に記載の配合物。
【請求項４】
コポリマーａ1）が、コモノマー成分１）を３０〜９９ｍｏｌ％の割合で含有し、コモノマー成分２）を７０〜１ｍｏｌ％の割合で含有することを特徴とする、請求項３記載の配合物。
【請求項５】
コポリマーａ1）が、コモノマー成分１）を４０〜９０ｍｏｌ％の割合で含有し、コモノマー成分２）を６０〜１０ｍｏｌ％の割合で含有することを特徴とする、請求項３又は４に記載の配合物。
【請求項６】
コモノマー成分１）がアクリル酸又はその塩を表し、コモノマー成分２）が、ｐ＝０又は１の場合、ビニル又はアリル基を含有し、Ｒ1としてポリエーテルを含有することを特徴とする、請求項３から５までのいずれか１項に記載の配合物。
【請求項７】
コモノマー成分１）が、アクリル酸、メタクリル酸、クロトン酸、イソクロトン酸、アリルスルホン酸、ビニルスルホン酸、並びにこれらの適切な塩及びこれらのアルキルエステル又はヒドロキシアルキルエステルからなる群より生じることを特徴とする、請求項３から６までのいずれか１項に記載の配合物。
【請求項８】
コポリマーａ1）が、追加の構造基を共重合形態で有することを特徴とする、請求項３から７までのいずれか１項に記載の配合物。
【請求項９】
追加の構造基が、スチレン、アクリルアミド及び／又は疎水性化合物であり、エステル構造単位、ポリプロピレンオキシド及びポリプロピレンオキシド／ポリエチレンオキシド単位が特に好ましいことを特徴とする、請求項８記載の配合物。
【請求項１０】
コポリマーａ1）が、追加の構造基を５ｍｏｌ％まで、好ましくは０．０５〜３．０ｍｏｌ％、特に０．１〜１．０ｍｏｌ％の割合で含有することを特徴とする、請求項８又は９に記載の配合物。
【請求項１１】
式（１）が、アリル基又はビニル基を含有するポリエーテルを表すことを特徴とする、請求項３から１０までのいずれか１項に記載の配合物。
【請求項１２】
ポリカルボン酸エステルａ2）が、カルボン酸モノマー型の代表例を主要成分として含有するモノマー混合物（Ｉ）の重合により製造されうるポリマーであることを特徴とする、請求項２に記載の配合物。
【請求項１３】
ポリカルボン酸エステルａ2）が、消泡剤、脱泡剤又は界面活性剤であることを特徴とする、請求項１２記載の配合物。
【請求項１４】
モノマー混合物（Ｉ）が、一般式（ＩＩ）：
【化４】
2013503926.tif 000004
〔式中、Ｒ1は、水素原子又はＣＨ3基を表し、Ｒ2Ｏは、２〜４個の炭素原子を有する少なくとも２つのオキシアルキレン基の１つの代表例又は混合物を表し、Ｒ3は、水素原子又は１〜５個の炭素原子を有するアルキル基を表し、そしてｍは、１〜２５０の数を表し、付加されるオキシアルキレン基のモルの平均数を表す〕の（アルコキシ）ポリアルキレングリコールモノ（メタ）アクリレートモノマー（ａ）、
追加的に、モノマー（ｂ）として、一般式（ＩＩＩ）：
【化５】
2013503926.tif 000005
〔式中、Ｒ4は、水素原子又はＣＨ3基を表し、そしてＭ1は、水素原子、一価金属原子、二価金属原子、アンモニウム基又は有機アミン基を表す〕の（メタ）アクリル酸、並びに場合により、モノマー（ａ）及び（ｂ）と共重合されるモノマー（ｃ）を含有することを特徴とする、請求項１２記載の配合物。
【請求項１５】
モノマー（ａ）が５〜９８質量％の量、モノマー（ｂ）が２〜９５質量％の量、モノマー（ｃ）が５０質量％までの量で、モノマー混合物（Ｉ）において存在し、モノマー（ａ）、（ｂ）及び（ｃ）のそれぞれの量が合計で１００質量％になることを特徴とする、請求項１４記載の配合物。
【請求項１６】
モノマー（ａ）が、ヒドロキシエチル（メタ）アクリレート、ヒドロキシプロピル（メタ）アクリレート、ポリエチレングルコールモノ（メタ）アクリレート、ポリプロピレングリコールモノ（メタ）アクリレート、ポリブチレングリコールモノ（メタ）アクリレート、ポリエチレングリコールポリプロピレングリコールモノ（メタ）アクリレート、ポリエチレングリコールポリブチレングリコールモノ（メタ）アクリレート、ポリプロピレングリコールポリブチレングリコールモノ（メタ）アクリレート、ポリエチレングリコールポリプロピレングリコールポリブチレングリコールモノ（メタ）アクリレート、メトキシポリエチレングリコールモノ（メタ）アクリレート、メトキシポリプロピレングリコールモノ（メタ）アクリレート、メトキシポリブチレングリコールモノ（メタ）アクリレート、メトキシポリエチレングリコールポリプロピレングリコールモノ（メタ）アクリレート、メトキシポリエチレングリコールポリブチレングリコールモノ（メタ）アクリレート、メトキシポリプロピレングリコールポリブチレングリコールモノ（メタ）アクリレート、メトキシポリエチレングリコールポリプロピレングリコールポリブチレングリコールモノ（メタ）アクリレート、エトキシポリエチレングリコールモノ（メタ）アクリレート、エトキシポリプロピレングリコールモノ（メタ）アクリレート、エトキシポリブチレングリコールモノ（メタ）アクリレート、エトキシポリエチレングリコールポリプロピレングリコールモノ（メタ）アクリレート、エトキシポリエチレングリコールポリブチレングリコールモノ（メタ）アクリレート、エトキシポリプロピレングリコールポリブチレングリコールモノ（メタ）アクリレート、エトキシポリエチレングリコールポリプロピレングリコールポリブチレングリコールモノ（メタ）アクリレート又はこれらの混合物であることを特徴とする、請求項１４又は１５に記載の配合物。
【請求項１７】
モノマー（ｂ）が、アクリル酸、メタクリル酸、一価金属塩、二価金属塩、アンモニウム塩及びこれらの有機アミン塩、並びにこれらの混合物からなる群より選択される代表例であることを特徴とする、請求項１４から１６までのいずれか１項に記載の配合物。
【請求項１８】
モノマー（ｃ）が、１〜２０個の炭素原子を有する脂肪族アルコールと不飽和カルボン酸とのエステルの少なくとも１つの代表例であることを特徴とする、請求項１４から１７までのいずれか１項に記載の配合物。
【請求項１９】
不飽和カルボン酸が、マレイン酸、フマル酸、シトラコン酸、（メタ）アクリル酸又は一価金属塩、二価金属塩、アンモニウム塩若しくはこれらの有機アミン塩であることを特徴とする、請求項１８記載の配合物。
【請求項２０】
マレイン酸、フマル酸又はシトラコン酸のような不飽和ジカルボン酸と、脂肪族Ｃ1〜Ｃ20アルコール、Ｃ2〜Ｃ4グリコール又は（アルコキシ）ポリアルキレングルコールとのモノエステル又はジエステルが存在することを特徴とする、請求項１８記載の配合物。
【請求項２１】
成分ａ2）が、以下のモノマー：
Ａ）加水分解性基を含むエチレン性不飽和モノマー（この加水分解性モノマーは配合物を含む最終組成物の少なくとも１つの成分のために活性結合部位を有する）；
Ｂ）鎖長さが１〜３０単位の少なくとも１つのＣ2〜Ｃ4オキシアルキレン側基を有するエチレン性不飽和モノマー；
Ｃ）鎖長さが３１〜３５０単位の少なくとも１つのＣ2〜Ｃ4オキシアルキレン側基を有するエチレン性不飽和モノマー
の少なくとも１つに基づいているコポリマーであることを特徴とする、請求項２に記載の配合物。
【請求項２２】
成分Ｂ）及びＣ）がコポリマーａ2）において同時に表されることを特徴とする、請求項２１記載の配合物。
【請求項２３】
成分Ａ）のエチレン性不飽和モノマーが、少なくとも１つの無水物若しくはイミド及び／又は少なくとも１つの無水マレイン酸若しくはマレイミドを含むことを特徴とする、請求項２１又は２２に記載の配合物。
【請求項２４】
成分Ａ）のエチレン性不飽和モノマーが、加水分解性基を含有するエステル官能基を有するアクリレートを含むことを特徴とする、請求項２１から２３までのいずれか１項に記載の配合物。
【請求項２５】
エステル官能基が、少なくとも１つのヒドロキシプロピル基又はヒドロキシエチル基であることを特徴とする、請求項２４記載の配合物。
【請求項２６】
成分Ａ）のコポリマーａ2）が、加水分解性基を持つ２つ以上のエチレン性不飽和モノマーを有することを特徴とする、請求項２１から２５までのいずれか１項に記載の配合物。
【請求項２７】
成分Ａ）のエチレン性不飽和モノマーが、基として、少なくとも２つ以上のエチレン性不飽和モノマーの代表例、少なくとも１つの加水分解性基の代表例又はこの２つの混合物を有することを特徴とする、請求項２６記載の配合物。
【請求項２８】
加水分解性基が、少なくとも１つのＣ2〜Ｃ20アルコール官能基を有することを特徴とする、請求項２６又は２７に記載の配合物。
【請求項２９】
加水分解性基が、少なくとも１つのＣ1〜Ｃ20アルキルエステル、Ｃ1〜Ｃ20アミノアルキルエステル又はアミドであることを特徴とする、請求項２６から２８までのいずれか１項に記載の配合物。
【請求項３０】
成分Ｂ）又はＣ）の少なくとも１つのエチレン性不飽和モノマーが、Ｃ2〜Ｃ8アルキルエーテル基を有することを特徴とする、請求項２１から２９までのいずれか１項に記載の配合物。
【請求項３１】
エチレン性不飽和モノマーが、ビニル基、アリル基又は（メチル）アリルエーテル基を有するか又は不飽和Ｃ2〜Ｃ8アルコールから誘導されることを特徴とする、請求項３０記載の配合物。
【請求項３２】
不飽和Ｃ2〜Ｃ8アルコールが、ビニルアルコール、（メタ）アリルアルコール、イソプレノール又はメチルブテノールからなる一連の少なくとも１つの代表例であることを特徴とする、請求項３１記載の配合物。
【請求項３３】
成分Ｂ）又はＣ）のエチレン性不飽和モノマー側基が、少なくとも１つのＣ4オキシアルキレン単位を有することを特徴とする、請求項２１から３２までのいずれか１項に記載の配合物。
【請求項３４】
成分Ｂ）又はＣ）の少なくとも１つのエチレン性不飽和モノマーが、特に加水分解性であるＣ2〜Ｃ8カルボン酸エステルを有することを特徴とする、請求項２１から３３までのいずれか１項に記載の配合物。
【請求項３５】
オキシアルキレン側基が、少なくとも１つのエチレンオキシド、１つのプロピレンオキシド、１つのポリエチレンオキシド、１つのポリプロピレンオキシド又はこれらの混合物を有することを特徴とする、請求項２１から３４までのいずれか１項に記載の配合物。
【請求項３６】
成分Ｃ）のコポリマーａ2）が、少なくとも１つの非イオン性及び／又は１つの非加水分解性モノマー基又はこれらの混合物を有することを特徴とする、請求項２１から３５までのいずれか１項に記載の配合物。
【請求項３７】
非イオン性コポリマーａ3）が、一般式（ＩＶ）：
【化６】
2013503926.tif 000006
〔式中、Ｑは、少なくとも１つの加水分解性基を有するエチレン性不飽和モノマーを表し、Ｇは、Ｏ、Ｃ（Ｏ）−Ｏ又はＯ−（ＣＨ2）p−Ｏを示し、ｐは２〜８であり、ポリマーにおいてＧの変種の混合物が可能であり；Ｒ1及びＲ2は、互いに独立して、少なくとも１つのＣ2〜Ｃ8アルキルを示し；Ｒ3は、（ＣＨ2）cを含み、ｃは２〜５の整数であり、同じポリマー分子においてＲ3の代表例の混合物が可能であり；Ｒ5は、Ｈ、直鎖若しくは分岐鎖、飽和若しくは不飽和Ｃ1〜Ｃ20脂肪族炭化水素基、Ｃ5〜Ｃ8脂環式炭化水素基又は置換若しくは非置換のＣ6〜Ｃ14アリール基からなる一連のものより選択される少なくとも１つの代表例を示し；ｍは、１〜３０であり、ｎは、３１〜３５０であり、ｗは１〜４０であり；ｙは、０〜１であり、そしてｚは、０〜１であり、合計（ｙ＋ｚ）は＞０である〕の代表例であることを特徴とする、請求項２に記載の配合物。
【請求項３８】
非イオン性コポリマーａ3）が、一般式（Ｖ）：
【化７】
2013503926.tif 000007
〔式中、Ｘは、加水分解性基を表し、Ｒは、Ｈ又はＣＨ3を表し、Ｇ、ｐ、Ｒ1、Ｒ2、Ｒ3、Ｒ5、ｍ、ｎ、ｗ、ｙ、ｚ及び（ｙ＋ｚ）は、式（ＩＶ）において記述された意味を有する〕の代表例であることを特徴とする、請求項２に記載の配合物。
【請求項３９】
加水分解性基が、アルキルエステル、アミノアルキルエステル、ヒドロキシルアルキルエステル、アミノヒドロキシアルキルエステル又はアミドからなる一連の少なくとも１つの代表例であることを特徴とする、請求項３８記載の配合物。
【請求項４０】
非イオン性コポリマーａ3）が、一般式（ＶＩ）：
【化８】
2013503926.tif 000008
〔式中、Ｒ4は、少なくとも１つのＣ1〜Ｃ20アルキル基又はＣ2〜Ｃ20ヒドロキシアルキル基を示し、そして基Ｇ、ｐ、Ｒ、Ｒ1、Ｒ2、Ｒ3、ｃ、Ｒ4、Ｒ5、並びにｍ、ｎ、ｗ、ｙ、ｚ及び（ｙ＋ｚ）は、式（ＩＶ）及び（Ｖ）において記述された意味を有する〕の少なくとも１つの代表例であることを特徴とする、請求項２に記載の配合物。
【請求項４１】
ｐが４であり、Ｒ4がＣ2Ｈ4ＯＨ又はＣ3Ｈ6ＯＨを示し、基Ｒ5がそれぞれＨを表し、ｍが５〜３０であり、ｎが３１〜２５０であり、ｗが１．５〜３０であり、ｙが０〜１であり、ｚが０〜１であり、そして（ｙ＋ｚ）が＞０であることを特徴とする、請求項４０記載の配合物。
【請求項４２】
ｗ対合計（ｙ＋ｚ）のモル比が、１：１〜２０：１、好ましくは２：１〜１２：１であることを特徴とする、請求項３７から４１までのいずれか１項に記載の配合物。
【請求項４３】
コポリマーａ3）が、非イオン性ポリエーテル−ポリエステルコポリマーであることを特徴とする、請求項２に記載の配合物。
【請求項４４】
成分ｂ）の構造単位（Ｉ）、（ＩＩ）、（ＩＩＩ）が、以下の式：
【化９】
2013503926.tif 000009
〔式中、
Ａは、同一又は異なっており、５〜１０個のＣ原子を有する置換又は非置換の芳香族又は複素環式芳香族の化合物により表され、
Ｂは、同一又は異なっており、Ｎ、ＮＨ又はＯにより表され、
ＢがＮの場合、ｎは２であり、ＢがＮＨ又はＯである場合、ｎは１であり、
Ｒ1及びＲ2は、互いに独立して、同一又は異なっており、分岐鎖若しくは直鎖Ｃ1〜Ｃ10アルキル基、Ｃ5〜Ｃ8シクロアルキル基、アリール基、ヘテロアリール基又はＨにより表され、
ａは、同一又は異なっており、１〜３００の整数により表され、
Ｘは、同一又は異なっており、分岐鎖若しくは直鎖Ｃ1〜Ｃ10アルキル基、Ｃ5〜Ｃ8シクロアルキル基、アリール基、ヘテロアリール基又はＨにより表される〕、
【化１０】
2013503926.tif 000010
〔式中、
（ＶＩＩＩ）及び（ＩＸ）では、それぞれの場合において、
Ｄは、同一又は異なっており、５〜１０個のＣ原子を有する置換又は非置換の複素環式芳香族化合物により表され、
Ｅは、同一又は異なっており、Ｎ、ＮＨ又はＯにより表され、
ＥがＮの場合、ｍは２であり、ＥがＮＨ又はＯの場合、ｍは１であり、
Ｒ3及びＲ4は、互いに独立して、同一又は異なっており、分岐鎖若しくは直鎖Ｃ1〜Ｃ10アルキル基、Ｃ5〜Ｃ8シクロアルキル基、アリール基、ヘテロアリール基又はＨにより表され、
ｂは、同一又は異なっており、０〜３００の整数により表され、
Ｍは、互いに独立して、アルカリ金属イオン、アルカリ土類金属イオン、アンモニウムイオン、有機アンモニウムイオン及び／又はＨであり、
ｃは、１であるか、又はアルカリ土類金属イオンの場合に１／２である〕
により表されることを特徴とする、請求項１から４３までのいずれか１項に記載の配合物。
【請求項４５】
成分ｂ）が、以下の式：
【化１１】
2013503926.tif 000011
〔式中、
Ｙは、互いに独立して、同一又は異なっており、重縮合物ｂ）の（ＶＩＩ）、（ＶＩＩＩ）、（ＩＸ）又は更なる構成成分により表され、
Ｒ5は、同一又は異なっており、Ｈ、ＣＨ3、ＣＯＯＭc又は５〜１０個のＣ原子を有する置換若しくは非置換の芳香族若しくは複素環式芳香族の化合物により表され、
Ｒ6は、同一又は異なっており、Ｈ、ＣＨ3、ＣＯＯＭc又は５〜１０個のＣ原子を有する置換若しくは非置換の芳香族若しくは複素環式芳香族の化合物により表され、
Ｍは、互いに独立して、アルカリ金属イオン、アルカリ土類金属イオン、アンモニウムイオン、有機アンモニウムイオン及び／又はＨであり、
ｃは、１であるか、又はアルカリ土類金属イオンの場合に１／２である〕
により表される更なる構造単位（Ｘ）を含有することを特徴とする、請求項４４記載の配合物。
【請求項４６】
成分ｂ）の構造単位（Ｘ）におけるＲ5及びＲ6が、互いに独立して、同一又は異なっており、Ｈ、ＣＯＯＭc及び／又はメチルにより表されることを特徴とする、請求項４５記載の配合物。
【請求項４７】
成分ｂ）の構造単位〔（ＶＩＩ）＋（ＶＩＩＩ）＋（ＩＸ）〕：（Ｘ）のモル比が、１：０．８〜３であることを特徴とする、請求項１から４６までのいずれか１項に記載の配合物。
【請求項４８】
成分ｂ）の構造単位（ＶＩＩ）：〔（ＶＩＩＩ）＋（ＩＸ）〕のモル比が、１：１５〜１５：１、好ましくは１：１０〜１０：１であることを特徴とする、請求項１から４７までのいずれか１項に記載の配合物。
【請求項４９】
成分ｂ）の構造単位（ＶＩＩＩ）：（ＩＸ）のモル比が、１：０．００５〜１：１０であることを特徴とする、請求項１から４８までのいずれか１項に記載の配合物。
【請求項５０】
重縮合物ｂ）が、２〜９０質量％の水及び９８〜１０質量％の溶解乾燥物質を含有する水溶液に存在することを特徴とする、請求項１から４９までのいずれか１項に記載の配合物。
【請求項５１】
成分ａ）が、それぞれの場合に配合物全体に基づいて５〜９５質量％、好ましくは１０〜６０質量％、特に好ましくは１５〜４０質量％の割合で存在することを特徴とする、請求項１から５０までのいずれか１項に記載の配合物。
【請求項５２】
成分ｂ）が、それぞれの場合に配合物全体に基づいて５〜１００質量％、好ましくは１０〜６０質量％、特に好ましくは１５〜４０質量％の割合で存在することを特徴とする、請求項１から５１までのいずれか１項に記載の配合物。
【請求項５３】
成分ａ）及びｂ）に加えて成分ｃ）として少なくとも１つの消泡剤、及び／又は表面活性効果を有する成分ｄ）を含有し、成分ｃ）及びｄ）が構造的に互いに異なっていることを特徴とする、請求項１から５２までのいずれか１項に記載の配合物。
【請求項５４】
消泡剤成分ｃ）が、鉱油、植物油、シリコーン油、シリコーン含有エマルション、脂肪酸、脂肪酸エステル、有機改質ポリシロキサン、ホウ酸エステル、アルコキシレート、ポリオキシアルキレンコポリマー、エチレンオキシド（ＥＯ）−プロピレンオキシド（ＰＯ）ブロックポリマー、消泡性を有するアセチレンジオール、式：Ｐ（Ｏ）（Ｏ−Ｒ8）3-x（Ｏ−Ｒ9）x（式中、Ｐはリンであり、Ｏは酸素であり、Ｒ8及びＲ9は、独立して、Ｃ2〜Ｃ20アルキル基又はアリール基を示し、そしてｘは０、１、２である）のリン酸エステルからなる群の少なくとも１つの代表例であることを特徴とする、請求項５３記載の配合物。
【請求項５５】
消泡成分ｃ）が、トリアルキルホスフェート、ポリオキシプロピレンコポリマー及び／又はグリセリン／アルコールアセテートからなる一連の少なくとも１つの代表例であることを特徴とする、請求項５３又は５４に記載の配合物。
【請求項５６】
消泡成分ｃ）が、トリイソブチルホスフェートであることを特徴とする、請求項５３から５５までのいずれか１項に記載の配合物。
【請求項５７】
消泡剤成分ｃ）が、トリアルキルホスフェートとポリオキシプロピレンコポリマーの混合物を表すことを特徴とする、請求項５３から５６までのいずれか１項に記載の配合物。
【請求項５８】
成分ｄ）が、エチレンオキシド／プロピレンオキシド（ＥＯ／ＰＯ）ブロックコポリマー、スチレン／マレイン酸コポリマー、脂肪酸アルコールアルコキシレート、アルコールエトキシレートＲ10−（ＥＯ）−Ｈ（ここでＲ10は、１〜２５個の炭素原子を有する脂肪族炭化水素基である）、アセチレンジオール、モノアルキルポリアルキレン、エトキシル化ノニルフェノール、アルキルスルフェート、アルキルエーテルスルフェート、アルキルエーテルスルホネート又はアルキルエーテルカルボキシレートからなる一連の少なくとも１つの代表例であることを特徴とする、請求項５３から５７までのいずれか１項に記載の配合物。
【請求項５９】
成分ｄ）が、ポリアルキレン基を有するアルコールを含み、その際、ポリアルキレン基が２〜２０個の炭素原子の炭素鎖長さを有することを特徴とする、請求項５３又は５８に記載の配合物。
【請求項６０】
ポリアルキレン基が、３〜１２個の炭素原子の炭素鎖長さを有することを特徴とする、請求項５９記載の配合物。
【請求項６１】
消泡成分ｃ）を遊離形態、分散剤成分ａ）に結合して又はこれらの２つの形態の混合物として含有することを特徴とする、請求項５３及び５８から６０までのいずれか１項に記載の配合物。
【請求項６２】
それぞれの場合において配合物の総質量に基づいて、消泡剤成分ｃ）が０．０１〜１０質量％の量で存在すること及び／又は表面活性成分ｄ）が０．０１〜１０質量％の量で存在することを特徴とする、請求項５３から６１までのいずれか１項に記載の配合物。
【請求項６３】
消泡剤ｃ）及び／又は表面活性成分ｄ）が、互いに独立して、それぞれの場合に配合物の総質量に基づいて、それぞれの場合に０．０１〜５質量％の量で存在することを特徴とする、請求項５３から６２までのいずれか１項に記載の配合物。
【請求項６４】
成分ａ）及びｂ）、並びに場合によりｃ）及び／又はｄ）に加えて、成分ｅ）として低電荷を有するポリマー、中性ポリマー又はポリビニルアルコールからなる一連より選択される少なくとも１つの化合物を含有することを特徴とする、請求項１から６３までのいずれか１項に記載の配合物。
【請求項６５】
成分ｅ）を、それぞれの場合に配合物の総質量に基づいて、１〜５０質量％、好ましくは５〜４０質量％の量、特に好ましくは１０〜３０質量％の量で含有することを特徴とする、請求項６４記載の配合物。
【請求項６６】
低電荷を有するポリマーが、分岐しており、側鎖が好ましくはポリエーテル及び／又はポリエステルからなることを特徴とする、請求項６４又は６５に記載の配合物。
【請求項６７】
低電荷を有するポリマーが、好ましくはＥＯ側鎖を有する及び／又は８３ｍｏｌ％まで、好ましくは７５ｍｏｌ％までのカルボキシレートの割合を有するポリカルボン酸エーテル及び／又はポリカルボン酸エステルであることを特徴とする、請求項６４から６６までのいずれか１項に記載の配合物。
【請求項６８】
低電荷を有するポリマーｅ）が、ポリエーテルモノアクリレート、ポリエーテルモノメタクリレート、ポリエーテルモノアリルエーテル、ポリエーテルモノマレエート、モノビニル化ポリエーテル又はこれらの混合物からなる一連より選択される少なくとも１つのモノマーから構成されることを特徴とする、請求項６４から６７までのいずれか１項に記載の配合物。
【請求項６９】
ポリエーテルが、５００〜１００００，好ましくは７５０〜７５００、特に１０００〜５０００の分子量を有するアルキレンオキシドポリマーであることを特徴とする、請求項６８記載の配合物。
【請求項７０】
アルキレンオキシドが、エチレンオキシド、プロピレンオキシド、ブチレンオキシド又はこれらの混合物であることを特徴とする、請求項６９記載の配合物。
【請求項７１】
低電荷を有するポリマーｅ）が、ポリプロピレングリコールアクリレート、ポリプロピレングリコールメタクリレート、ポリエチレングリコールアクリレート、ポリエチレングリコールメタクリレート、ポリプロピレングリコールモノビニルエーテル、ポリエチレングリコールモノビニルエーテル、アルコキシ−又はアリールオキシポリエチレングリコールアクリレート、アルコキシ−又はアリールオキシポリエチレングリコールメタクリレート、アルコキシ−又はアリールオキシポリエチレングリコールモノビニルエーテル、オキシアルキレン又はオキシプロピレンブロック又はランダムコポリマーのアクリレート、メタクリレート及びモノビニルエーテル、ポリプロピレングリコールアリルエーテル、ポリエチレングリコールアリルエーテル、ポリエチレングリコールモノマレエート、ポリプロピレングリコールモノマレエート、並びにこれらの任意の混合物からなる一連より選択される少なくとも１つのモノマーから構成されることを特徴とする、請求項６４から７０までのいずれか１項に記載の配合物。
【請求項７２】
低電荷を有するポリマーｅ）が、好ましくは、アクリル酸、メタクリル酸、マレイン酸、フマル酸、イタコン酸又はこれらの無水物からなる一連より選択されるカルボン酸基を持っていることを特徴とする、請求項６４から７１までのいずれか１項に記載の配合物。
【請求項７３】
低電荷を有するポリマーｅ）が、２−アクリルアミド−２−メチルプロパンスルホン酸（ＡＭＰＳ）、ビニルスルホン酸、アリルエーテルスルホン酸、２−スルホエチルメタクリル酸、スチレンスルホン酸、メタリルスルホン酸、これらのナトリウム、カリウム及びアンモニウム塩、並びにこれらの任意の混合物、特にＡＭＰＳ及びビニルスルホン酸からなる一連より選択されるスルホン酸基を有することを特徴とする、請求項６４から７２までのいずれか１項に記載の配合物。
【請求項７４】
中性ポリマーｅ）が、アルキルアクリレート及びアルキルメタクリレート、並びに５個までの炭素原子を有するこれらのヒドロキシアルキルエステル、特にヒドロキシエチルアクリレート及びヒドロキシプロピルアクリレート又はヒドロキシエチルメタクリレート及びヒドロキシプロピルメタクリレート、並びに酢酸ビニル、Ｎ−ビニルピロリドン、Ｎ−ビニルカプロラクタム、スチレン及びメチルスチレンからなる一連より特に選択される中性モノマー構造単位から構成されることを特徴とする、請求項６４から７３までのいずれか１項に記載の配合物。
【請求項７５】
追加の更なる成分ｆ）として、ケイ酸カルシウム水和物（Ｃ−Ｓ−Ｈ）含有組成物を含有することを特徴とする、請求項１から７４までのいずれか１項に記載の配合物。
【請求項７６】
Ｃ−Ｓ−Ｈが、０．５〜２．０、好ましくは０．７〜１．８、より好ましくは１．６〜１．７のカルシウム／ケイ素（Ｃａ／Ｓｉ）モル比を示すことを特徴とする、請求項７５記載の配合物。
【請求項７７】
Ｃ−Ｓ−Ｈの平均粒径が、Ｍａｌｖｅｒｎ  Ｃｏｍｐａｎｙの装置Ｍａｓｔｅｒ  Ｓｉｚｅｒ  ２０００による光散乱で測定して１０μｍ未満、好ましくは１μｍ未満、より好ましくは０．２μｍ未満であることを特徴とする、請求項７５又は７６に記載の配合物。
【請求項７８】
Ｃ−Ｓ−Ｈの平均粒径が、０．０１μｍ超、好ましくは０．１μｍ〜１．０μｍ、より好ましくは０．２μｍ〜０．５μｍであることを特徴とする、請求項７５又は７６に記載の配合物。
【請求項７９】
Ｃ−Ｓ−Ｈ含有組成物が、水溶性カルシウム含有化合物と水溶性ケイ酸塩含有化合物との反応により製造可能であり、その際、水溶性カルシウム含有化合物と水溶性ケイ酸塩含有化合物との反応が、好ましくは水硬結合剤用の分散剤であり、成分ａ）及び／又はｂ）の少なくとも代表例から選択される水溶性コポリマーを好ましく含有する水溶液の存在下で実施されることを特徴とする、請求項７５から７８までのいずれ１項に記載の配合物。
【請求項８０】
Ｃ−Ｓ−Ｈ含有組成物が、摩砕の際の酸化カルシウム、炭酸カルシウム及び／又は水酸化カルシウムと二酸化ケイ素との反応により製造可能であり、その際、反応が、好ましくは水硬結合剤用の分散剤であり、成分ａ）及び／又はｂ）の少なくとも代表例から選択される水溶性コポリマーを好ましく含有する水溶液の存在下で実施されることを特徴とする、請求項７５から７８までのいずれか１項に記載の配合物。
【請求項８１】
液体又は粉末、好ましくは再分散剤粉末であることを特徴とする、請求項１から８０までのいずれか１項に記載の配合物。
【請求項８２】
水性懸濁液の流動性を調節する配合物が、建築化学製品含有系に、特に水硬及び／又は潜在水硬結合剤を特に分散剤として含有する水性懸濁液に添加されることを特徴とする、請求項１から８１までのいずれか１項に記載の配合物の使用方法。
【請求項８３】
配合物が、セメント及び硫酸カルシウム系化合物、特に硫酸カルシウム半水和物、硬石膏又は石膏からなる群より選択される少なくとも１つの代表例を水硬結合剤として含有する水性懸濁液として使用されることを特徴とする、請求項８２記載の使用方法。
【請求項８４】
配合物が、それぞれの場合に懸濁液の組成物全体に基づいて、０．００１〜８．０質量％、特に０．００５〜５．０質量％、好ましくは０．０１〜２．０質量％、特に好ましくは０．０５〜１．０質量％の量で使用されることを特徴とする、請求項８２又は８３に記載の使用方法。
【請求項８５】
配合物が、好ましくは流動性調節性及び／又は分散性を有する他の添加剤、混合物又は組成物と一緒に、より好ましくは配合物の成分ａ）及び／又は重合生成物ｂ）の種類の少なくとも１つの分散剤と一緒に使用されることを特徴とする、請求項８２から８４までのいずれか１項に記載の使用方法。
【請求項８６】
水性懸濁液が、乾燥モルタル組成物又は床仕上用組成物に基づいていることを特徴とする、請求項８２から８５までのいずれか１項に記載の使用方法。
【請求項８７】
床仕上用組成物が、硫酸カルシウム、セメント又はこれらの混合物を含有し、好ましくは自己平坦化床仕上用組成物であることを特徴とする、請求項８６記載の使用方法。